(57)【要約】【課題】本発明は、内容物を保護するための密封性を保ち、かつ、内容物が粘度の高い粘稠物の場合は袋からから内容物を素早く、袋に残らないように取り出すことができる、また、内容物が粘度の高い粘稠体の場合は内容物を崩れたり、袋に残ったりしないように取り出すことができる、手指で容易に開封することができる易剥離性包装材料および易剥離性包装袋を提供することを目的とする。【解決手段】基材上に、少なくともシーラント層を設けた易剥離性包装材料であって、前記シーラント層の表面が微細な凹凸からなり、かつ、該表面の濡れ指数が３４ｄｙｎｅ以下であることを特徴とする易剥離性包装材料およびその包装材料を用いた易剥離性包装体である。【選択図】図１
2004284315.tif 000002
【特許請求の範囲】
【請求項１】
基材上に、少なくともシーラント層を設けた易剥離性包装材料であって、
前記シーラント層の表面が微細な凹凸からなり、かつ、該表面の濡れ指数が３４ｄｙｎｅ以下であることを特徴とする易剥離性包装材料。
【請求項２】
前記シーラント層の表面の微細な凹凸が、５μｍ以下であることを特徴とする請求項１記載の易剥離性包装材料。
【請求項３】
前記シーラント層が、該表面の濡れ性を改質する添加剤が添加されてなることを特徴とする請求項１または２記載の易剥離性包装材料。
【請求項４】
前記表面の濡れ性を改質する添加剤が、界面活性剤、滑剤のいずれかもしくはその混合物からなる添加剤であって、その添加量が、１００〜１００００ｐｐｍの範囲であることを特徴とする請求項３記載の易剥離性包装材料。
【請求項５】
前記滑剤が、アミド系化合物からなることを特徴とする請求項３または４記載の易剥離性包装材料。
【請求項６】
請求項１〜５のいずれか１項に記載の易剥離性包装材料のシーラント層を最内層として、対向する両端部の最内層を合わせて融着することにより合掌貼りされた背シール部と、それに直交する上部シール部と底部シール部を有する形状に製袋されたことを特徴とする易剥離性包装袋。
【請求項７】
前記易剥離性包装袋において、
合掌形状背シール部の融着部外縁に非融着部を設けたことを特徴とする請求項６記載の易剥離性包装袋。
【発明の詳細な説明】
【０００１】
【発明の属する技術分野】
本発明は、基材上に少なくともシーラント層を設けた易剥離性包装材料およびその包装材料を用いた易剥離性包装袋に係わり、さらに詳細には、該シーラント層の易剥離性を改良し、高粘稠物もしくは高粘稠体の食品や非食品を包装するのに好適な易剥離性包装材料および易剥離性包装袋に関する。
【０００２】
【従来の技術】
近時、積層プラスチックフィルム製の包装袋は軽量で気密性に優れ、高強度で取扱い性に便利であるほか、密封するにあたり単に熱融着するするだけで足りうるため、液状、粉末状、ペースト状、固形状の食品、薬品など多岐にわたる商品の密封包装袋に使用されている。これらの密封袋にあっては、素材の有する高強度の長所が開封するにあたっては逆に開封し難いという欠点になっている。袋の開封手段としては、ノッチ、傷痕などを袋のシール部または非シール部に付与してそこを開封起点として袋を破って開封する方法と、袋のシール部分を剥がして開封する方法がある。
【０００３】
マヨネーズやクリームなどの粘度の高い粘稠物の場合は袋から内容物を素早く、袋に残らないように取り出すために、また、チョコレートやチーズなどの粘度の高い粘稠体の場合は袋から取り出す際に、板状内容物が崩れたり、袋に残ったりしないように取り出すためには後者の袋のシール部分を剥がして開口部を大きく開いて開封する方法が有利である。この開封は、包装袋のシール強度を弱くしてシール部分の袋の表裏のフィルムを同時に反対方向へ引っ張ることによりシール部分を剥がして開封する方法で、この場合シール強度が剥離強度に相当しシール強度が弱いほど剥離強度も弱くなって弱い力で開封し易くなる。
【０００４】
剥離性だけを考えるなら人間の手の指先でシール部分を容易に剥して開封できるシール強度の範囲は、０．５〜０．８ｋｇ／１５ｍｍ巾程度であるが、実際には内容物の保護のために易剥離性と相反する密封性が要求される。食品包装分野等で用いられる包装材としては、ガスバリヤー性、防湿性、強度等の点から、二軸延伸ナイロンフィルム、二軸延伸ポリエステルフィルム、二軸延伸ポリプロピレンフィルム等が多く使用されている。しかしながら、これらの樹脂フィルムは融点が高くヒートシール性に劣ることから、ヒートシール性を持たせるために、通常シーラントフィルム（シーラント層）が積層される。
【０００５】
かかるシーラントフィルム（シーラント層）には、高圧法低密度ポリエチレン、エチレン・α−オレフィン共重合体（Ｌ−ＬＤＰＥ）、エチレン・酢酸ビニル共重合体、ポリプロピレン等の主としてポリオレフィン系樹脂を使用したフィルムが使用されている。中でもエチレン・α−オレフィン共重合体フィルムは透明性、シール強度、ホットタック性、耐衝撃性、夾雑物シール性等において優れており、シーラントフィルムとして広く利用されている。
【０００６】
しかしながら、上記のようなシーラントフィルム（シーラント層）では、粘度の高い粘稠物の場合は袋から充填物を素早く、袋に残らないように取り出すことは困難であった。また、粘度の高い粘稠体の場合は袋から取り出す際に、板状内容物がシーラントフィルム（シーラント層）に付着し、崩れたり、袋に残るなどの問題があった。
【０００７】
このような問題から、内容物を保護するための密封性を保ち、かつ、粘度の高い粘稠物の場合は袋からから内容物を素早く、袋に残らないように、また、粘度の高い粘稠体の場合は内容物を崩さず、袋に残らないように取り出すことが可能な、手指で容易に開封することができる易剥離性包装材料もしくは易剥離性包装袋の開発が望まれていた。
【０００８】
【発明が解決しようとする課題】
本発明は、上記の技術的背景を考慮してなされたものであって、内容物を保護するための密封性を保ち、かつ、内容物が粘度の高い粘稠物の場合は袋からから内容物を素早く、袋に残らないように取り出すことができる、また、内容物が粘度の高い粘稠体の場合は内容物を崩れたり、袋に残ったりしないように取り出すことができる、手指で容易に開封することができる易剥離性包装材料および易剥離性包装袋を提供することを目的とする。
【０００９】
【課題を解決するための手段】
上記の目的を達成するために、すなわち請求項１に係る発明は、
基材上に、少なくともシーラント層を設けた易剥離性包装材料であって、
前記シーラント層の表面が微細な凹凸からなり、かつ、該表面の濡れ指数が３４ｄｙｎｅ以下であることを特徴とする易剥離性包装材料である。
【００１０】
また、請求項２に係る発明は、
前記シーラント層の表面の微細な凹凸が、５μｍ以下であることを特徴とする請求項１記載の易剥離性包装材料である。
【００１１】
また、請求項３に係る発明は、
前記シーラント層が、該表面の濡れ性を改質する添加剤が添加されてなることを特徴とする請求項１または２記載の易剥離性包装材料である。
【００１２】
また、請求項４に係る発明は、
前記表面の濡れ性を改質する添加剤が、界面活性剤、滑剤のいずれかもしくはその混合物からなる添加剤であって、その添加量が、１００〜１００００ｐｐｍの範囲であることを特徴とする請求項３記載の易剥離性包装材料である。
【００１３】
また、請求項５に係る発明は、
前記滑剤が、アミド系化合物からなることを特徴とする請求項３または４記載の易剥離性包装材料である。
【００１４】
また、請求項６に係る発明は、
請求項１〜５のいずれか１項に記載の易剥離性包装材料のシーラント層を最内層として、対向する両端部の最内層を合わせて融着することにより合掌貼りされた背シール部と、それに直交する上部シール部と底部シール部を有する形状に製袋されたことを特徴とする易剥離性包装袋である。
【００１５】
また、請求項７に係る発明は、
前記易剥離性包装袋において、
合掌形状背シール部の融着部外縁に非融着部を設けたことを特徴とする請求項６記載の易剥離性包装袋である。
【００１６】
【発明の実施の形態】
以下、本発明の好ましい一実施態様について図面を参照して説明する。
図１は、本発明の易剥離性包装材料の構成の一例を示す断面図である。
【００１７】
図１に示すように、例えば、本発明の易剥離性包装材料１は、基材２上に、少なくともシーラント層３を設けた易剥離性包装材料であって、シーラント層３の表面が微細な凹凸からなり、かつ、シーラント層の表面の濡れ指数が３４ｄｙｎｅ以下であることを特徴とするものである。
【００１８】
本発明において用いられる基材２としては、包装袋を構成する基本素材となることから、機械的、物理的、化学的等において優れた性質を有する合成樹脂を用いることができ、たとえば、ポリエステル系、ポリアミド系、ポリプロピレン系、ポリカーボネート系、ポリアセタール系等のフィルムを用いることができるし、また、紙、セロハン、合成紙なども用いることができる。また、前記外層として使用するフィルムは、該フィルムの内層側に一般的には印刷が施されることが多いために、前記外層として使用するフィルムは印刷適性が求められ、２軸方向に延伸した延伸フィルムが好適である。このフィルムの厚さとしては基本素材としての強度、剛性などについて必要最低限に保持され得る厚さであればよく、コストを考慮すると１２〜３０μｍ程度が適当である。また、前記フィルムは、必要に応じてポリ塩化ビニリデンが塗工されたフィルムや酸化珪素、酸化アルミニウム等の無機物の蒸着層が形成されたフィルムとしてバリアー性を有する構成としてもよい。
【００１９】
本発明において用いられるシーラント層３を構成する樹脂としては、ポリエチレン系樹脂、ポリプロピレン系樹脂が好適である。
【００２０】
ポリエチレン系樹脂としては、たとえば、高圧法低密度ポリエチレン、直鎖状低密度ポリエチレン、中密度ポリエチレンおよび高密度ポリエチレン等のいずれのエチレン単独重合体を使用することができる他に、プロピレン、ブテンー１、ペンテンー１、ヘキセンー１、３ーメチルブテンー１、４ーメチルペンテンー１、オクテンー１などのαーオレフィン、または、酢酸ビニルとの結晶性、あるいは、低結晶性ないし非結晶性のランダムもしくはブロック共重合体、あるいは、これらの混合物などを用いることができるが、なかでも高圧法低密度ポリエチレンが好ましい。
【００２１】
また、ポリプロピレン系樹脂としては、たとえば、結晶性プロピレンランダム共重合体であって、プロピレンとエチレン、ブテンー１、ペンテンー１、ヘキセンー１、３ーメチルブテンー１、４ーメチルペンテンー１、オクテンー１などのαーオレフィンとのランダム共重合体などが挙げられ、なかでも結晶性プロピレンーエチレンランダム共重合体が好ましい。なお、ランダム共重合体としては、多段重合で得られるホモポリプロピレンとの混合物であっても構わない。
【００２２】
上記のポリエチレン系樹脂もしくはポリプロピレン系樹脂からなるシーラント層の表面の濡れ性を改質するための添加剤を配合する。その添加剤として、界面活性剤、滑剤のいずれかもしくはその混合物からなる添加剤が好適に使用される。
【００２３】
本発明において使用される界面活性剤としては、例えば、非イオン性界面活性剤であるグリセリン脂肪酸エステル類、ソルビタンモノラウレート、ポリオキシエチレンアルキルフェニルエーテル等の混合物や、イオン性界面活性剤であるアルキルスルホン酸塩、アルキルナフタレンスルホン酸ソーダ、アルキルサルフェート、ポリオキシエチレンアルキルフォスフェート、Ｎ―アシルザルコシン、ソジウムジアルキルスルフォサクシネート等を挙げることができる。
【００２４】
特に、グリセリン脂肪酸エステル類は、多価アルコール脂肪酸エステル類であり、グリセリンの重合度、脂肪酸の種類、あるいはエステル度を変えることにより、親水性、疎水性を調節することができ、その中でも、ジグリセリンオレート、ジグリセリンラウレート、グリセイリンモノオレートあるいはそれらの混合物を主成分としてものが使い勝手が良いのでより好ましい。
【００２５】
本発明において使用される滑剤としては、例えば、アミド系化合物が好適に用いられる。
【００２６】
アミド系化合物としては、飽和脂肪酸モノアミド化合物、不飽和脂肪酸モノアミド化合物、飽和脂肪酸ビスアミド化合物、不飽和脂肪酸ビスアミド化合物が挙げられる。これらのうち、シーラント層に配合するものとして特に好ましいものは、不飽和脂肪酸ビスアミド化合物である。不飽和脂肪酸ビスアミド化合物としては、具体的には、エチレンビスオレイン酸アミド、エチレンビスエルカ酸アミド等が例示される。不飽和脂肪酸ビスアミド系化合物は、融点が高く分子鎖が長いので、耐熱性と滑り性を高いレベルでバランスよく備えているため、耐熱性に優れた本発明の上記エチレン系重合体と併用することにより、飽和脂肪酸ビスアミド化合物やモノアミド化合物を配合した場合に比べ、耐熱ブロッキング性が格段に向上する。なお、耐ブロッキング性を阻害しない範囲で不飽和脂肪酸モノアミドを併用することは差し支えない。
【００２７】
ポリエチレン系樹脂もしくはポリプロピレン系樹脂に配合される上記の界面活性剤、滑剤のいずれかもしくはその混合物からなる添加剤の添加量が、２００〜１００００ｐｐｍの範囲で添加、配合され、シーラント層表面の濡れ指数を３４ｄｙｎｅ以下に調整することができる。
【００２８】
前記ポリエチレン系樹脂もしくはポリプロピレン系樹脂に対する添加成分である界面活性剤、滑剤のいずれかもしくはその混合物の他に、本発明の効果を著しく損なわない範囲において、必要に応じて、アンチブロッキング剤を加えることもできる。
【００２９】
アンチブロッキング剤としては、有機系微粒子と無機系微粒子のいずれでもよい。有機系微粒子としては、ポリメチルメタアクリレート、ポリスチレン、ナイロン等からなり乳化重合又は懸濁重合等により得られるポリマー微粒子が挙げられる。無機系微粒子としては、珪藻土、シリカ、ゼオライト、アルミノシリケート等が挙げられる。
【００３０】
アンチブロッキング剤として用いられる微粒子の平均粒径は、好ましくは５μｍ以上、好ましくは６〜１５μｍである。平均粒径が上記範囲未満では耐ブロッキング性の向上効果が小さくなるため好ましくない。一方、平均粒径が大きすぎるとフィルム外観が不良となるため好ましくない。
【００３１】
アンチブロッキング剤の配合量は、前記ポリエチレン系樹脂もしくはポリプロピレン系樹脂１００重量部に対し０．０５〜５重量部、好ましくは０．１〜３重量部である。配合量が上記範囲未満では耐ブロッキング性が不十分であり、上記範囲を超えると透明性が低下するため好ましくない。
【００３２】
さらに、本発明の効果を著しく損なわない範囲において、補助添加成分を必要に応じて配合することもできる。
【００３３】
そのような補助添加成分としては、例えば、酸化防止剤、透明化剤、光安定剤、熱安定剤、紫外線吸収剤、帯電防止剤、防曇剤、着色剤、分散剤、充填剤等を挙げることができる。前記酸化防止剤としては、フェノール系、およびリン系酸化防止剤が好ましい。
【００３４】
本発明の剥離性包装材料を構成するシーラント層を積層する方法は、別工程にて成膜した易剥離性シーラントフィルムを基材上に通常のラミネート法、例えば、エクストル−ジョンラミネート法、ドライラミネート法などの方法により貼合したり、基材上に易剥離性のシーラント樹脂を押出し機のＴダイのスリットから押し出して積層する方法などがあり、その方法は適宜選択される。
【００３５】
さらに、そのシーラント層表面にエンボス加工等により、５μｍ以下の微細な凹凸を形成する。
【００３６】
エンボス加工は、例えば、凹凸のパターンを付与した金属製の加熱したロールとその受けロールの間でシーラント層を押圧することによって凹凸に応じたエンボスパターンが転写される。
【００３７】
以上説明したように、本発明の易剥離性包装材料を構成する特定の濡れ指数および微細な凹凸を有するシーラント層を最内層とする易剥離性包装袋することで、チーズ、マヨネーズ、チョコレート、ジャム、クリーム、マーマレード、味噌、カレー、ミートソース、ビーフシチュー、ヨーグルト、バター、マーガリンなの高粘稠物や高粘稠体食品、または接着剤、塗料などのペースト状非食品などの充填・包装に特に適する。
【００３８】
次に、本発明の易剥離性包装袋について図面を参照して説明する。
図２は、本発明の易剥離性包装袋の一例を示す斜視図である。
図２に示すように、易剥離性包装袋４は、基材上に易剥離性シーラント層を有する本発明の矩形状易剥離性包装材料のシーラント層を最内層として、対向する両端部の最内層を合わせてヒートシールすることにより合掌貼りされた背シール部３を有する筒状体となし、前記背シール部３を前記背シール部３の筒状体側の端辺で折って前記筒状体に密着させてのちに、前記筒状体の両端の開口部をヒートシールして、背シール部５に直交する上部シール部５と底部シール部７を有する形状に製袋されたピロータイプの包装袋である。合掌形状背シール部５は包装袋１の略中央部に設けられ、背シール部５の融着部８の外縁に非融着部９を設けたものである。
【００３９】
図３は、図２の背シール部のＸ−Ｙ部分を矢印方向に見た拡大断面図で、１０は易剥離性包装材料を構成する基材で、１１は易剥離性の熱融着性のシーラント層である。図３では簡単のために基材層と易剥離性の熱融着性のシーラント層の２積層構成で表しているが、勿論必要に応じてこれ以外に中間フィルムなどが積層された３層以上の積層構成のフィルムであっても良い。袋の開封は、手指で背シール部の非融着部９の表裏のＡ及びＡ′部を把持して同時に反対方向へ引っ張ることによりシール部分８を剥がすことによってなされる。
【００４０】
本発明で言う易剥離性包装袋とはいわゆるイージーピール性のピロー包装袋で人間の手指の力で背貼りシール部分を剥がして開封できる範囲のシール強度を有し、チーズ、マヨネーズ、チョコレート、ジャム、クリーム、マーマレード、味噌、カレー、ミートソース、ビーフシチュー、ヨーグルト、バター、マーガリンなの高粘稠物や高粘稠体食品、または接着剤、塗料などのペースト状非食品などの充填・包装に特に適する、内容物が粘度の高い粘稠物の場合は袋から内容物を素早く、袋に残らないように取り出すことができる。また、内容物が粘度の高い粘稠体の場合は袋から取り出す際に、板状内容物が崩れたり、袋に残ったりしないように取り出すことができる袋である。
【００４１】
本発明のピロー包装袋の場合には背シール部の初期剥離開封が出来ると後は残りの背シール部の剥離開封を経由して上部シールと底部シール部分へと剥離開封が進行する。全部のシール部を袋の展開図になるように開封して内容物を取り出すことが可能である。内容物が、この様な粘度の高い粘稠物や粘度の高い粘稠体の場合は袋の開口部を広くとって取り出すことが好ましい。
【００４２】
【実施例】
以下、本発明の具体的な実施例について説明する。
【００４３】
＜実施例１＞
基材として、ポリエチレンテレフタレート（ＰＥＴ）フィルムを用いて、ポリプロピレン樹脂にアミド化合物からなる滑剤としてエルカ酸アミドを２００ｐｐｍ添加した易剥離性シーラント樹脂をＰＥＴ基材に押し出し、エクストルージョンラミネーション法で積層しシーラント層を設け、同時にエンボス加工により５μｍの微細凹凸をシーラント層表面に形成して本発明の易剥離性包装材料を得た。得られた易剥離性包装材料のシーラント層表面の濡れ指数を測定したところ３２ｄｙｎｅであった。
【００４４】
＜比較例１＞
実施例１において、ポリプロピレン樹脂に滑剤等の添加剤を添加しない以外は実施例１と同様にして包装材料を得た。得られた易剥離性包装材料のシーラント層表面の濡れ指数を測定したところ３２ｄｙｎｅであった。
【００４５】
＜比較例２＞
実施例１と同様にして包装材料を得た。得られた易剥離性包装材料のシーラント層表面の濡れ指数を測定したところ３６ｄｙｎｅであった。
【００４６】
＜比較例３＞
実施例１において、シーラント層表面に１５μｍの微細凹凸を形成した以外は実施例１と同様にして包装材料を得た。得られた易剥離性包装材料のシーラント層表面の濡れ指数を測定したところ３２ｄｙｎｅであった。
【００４７】
上記で得られた包装材料のシーラント層表面の易剥離性を下記に示す方法に基づいて評価した。その結果をまとめて表１に示す。
【００４８】
＜易剥離性評価方法＞
上記で得られた包装材料のシーラント層５０ｍｍφの面積に一定量のマロンクリームを注出した後、マロンクリームを取り出した時のシーラント層に付着して残ったマロンクリーム付着量（ｇ）を測定した。
【００４９】
【表１】
2004284315.tif 000003
【００５０】
表１より、実施例１で得られた易剥離性包装材料は、易剥離性包装材料を構成するシーラント層表面の濡れ指数が３４ｄｙｎｅ以下で、かつ表面微細凹凸が５μｍ以下の範囲を満たすことから、シーラント層に付着して残るマロンクリームの付着量が、比較例１〜３に比較して極めて少ない。
【００５１】
本発明の易剥離性包装材料を用いた易剥離性包装袋に、例えば、内容物としてマヨネーズやクリームなどの粘度の高い粘稠物を充填した場合袋から内容物を素早く、袋に残らないように取り出すことができるものであった。また、チョコレートやチーズなどの粘度の高い粘稠体を包装した場合袋から取り出す際に、板状内容物が崩れたり、袋に残ったりしないように取り出すことができるものであった。
【００５２】
【発明の効果】
本発明により、基材上に設けたシーラント層の表面に５μｍ以下からなる微細な凹凸を形成し、かつ、シーラント層表面の濡れ指数が３４ｄｙｎｅ以下とすることで、内容物として高粘稠物もしくは高粘稠体の食品や非食品を包装するのに好適な易剥離性包装材料および易剥離性包装袋を提供できる。
【００５３】
即ち、本発明の易剥離性包装材料および易剥離性包装袋に、内容物として粘度の高い粘稠物を充填・包装した場合、袋から内容物を素早く、袋に残らないように取り出すことができる。また、内容物として板状の粘度の高い粘稠体を包装した場合は、袋から内容物を取り出す際に、板状内容物が崩れたり、袋に残ったりしないように取り出すことができる。
【００５４】
また、本発明の易剥離性包装袋は、食品業界に広く普及しているピロータイプやガセットタイプの自動包装機を用いることができるといった効果も奏するものである。
【図面の簡単な説明】
【図１】本発明の易剥離性包装材料の構成の一例を示す断面図である。
【図２】本発明の易剥離性包装袋の一例を示す斜視図である。
【図３】本発明の一実施例としての易剥離性包装袋の背シール部の拡大断面図である。
【符号の説明】
１・・・易剥離性包装材料
２、１０・・・基材層
３、１１・・・シーラント層
４・・・易剥離性包装袋
５・・・背シール部
６・・・上片シール部
７・・・底辺シール部
８・・・融着部
９・・・非融着部
【図１】
2004284315.tif 000004
【図２】
2004284315.tif 000005
【図３】
2004284315.tif 000006